(57)【特許請求の範囲】
【請求項１】
下記のステップ（ａ）〜（ｅ）を含むことを特徴とする、半導体チップ（１）をプリント配線基板（３）に装着する方法。
（ａ）合成樹脂フィルム（２−２）の一方の面に、装着すべき半導体チップ（１）のバンプ電極（１−２）の高さＨと同一程度の厚みＴを有する熱硬化性樹脂層（２−１）を設けて成り、且つ合成樹脂フィルム（２−２）が熱硬化性樹脂（２−１）の硬化温度より低いガラス転移温度を有する半導体チップ装着用シート（２）を用意するステップ。
（ｂ）装着すべき半導体チップ（１）のバンプ電極（１−２）が設けられた面に、半導体チップ装着用シート（２）の熱硬化性樹脂層（２−１）を圧着するステップ。
（ｃ）バンプ電極面に圧着した半導体チップ装着用シート（２）の合成樹脂フィルム（２−２）を引き剥がすステップ。
（ｄ）半導体チップ（１）のバンプ電極（１−２）が、対応するプリント配線基板（３）上の電極（３−２）に正しく対面し、接触するよう位置決めするステップ。
（ｅ）半導体チップ（１）のバンプ電極（１−２）を、プリント配線基板（３）上の対応する電極（３−２）に接合すると共に、熱硬化性樹脂（２−１）を加熱硬化するステップ。
【請求項２】
合成樹脂フィルム（２−２）の一方の面に、熱硬化性樹脂層（２−１）を設けて成り、請求項１に記載の半導体チップをプリント配線基板に装着する方法の実施に用いる半導体チップ装着用シート（２）。
【請求項３】
熱硬化性樹脂（２−１）がエポキシ樹脂組成物より成り、そのエポキシ樹脂組成物が、半導体チップ（１）のバンプ電極（１−２）とプリント配線基板（３）の電極（３−２）の接合温度より低い硬化温度を有する請求項２に記載の半導体チップ装着用シート（２）。
【請求項４】
熱硬化性樹脂（２−１）が、重量百分比で５０％以上の無機質充填材を含む、請求項２又は３の何れか一に記載の半導体チップ装着用シート（２）。
【請求項５】
熱硬化性樹脂層（２−１）の厚みＴμｍが、装着すべき半導体チップ（１）のバンプ電極（１−２）の高さをＨμｍとしたとき、Ｈ−30≦Ｔ≦Ｈ＋30μｍの範囲内にある、請求項２乃至４の何れか一に記載の半導体チップ装着用シート（２）。
【請求項６】
下記のステップ（ａ）〜（ｆ）を含むことを特徴とする、半導体チップ（１）をプリント配線基板（３）に装着する方法。
（ａ）合成樹脂フィルム（２−２）の一方の面に、個片化前の半導体チップ（１）のバンプ電極（１−２）の高さＨと同一程度の厚みＴを有する熱硬化性樹脂層（２−１）を設けて成り、且つ合成樹脂フィルム（２−２）が熱硬化性樹脂（２−１）の硬化温度より低いガラス転移温度を有する半導体チップ装着用シート（２）を用意するステップ。
（ｂ）前記個片化前の半導体チップ（１）のバンプ電極（１−２）が設けられた面に、半導体チップ装着用シート（２）の熱硬化性樹脂層（２−１）を圧着するステップ。
（ｃ）バンプ電極面に圧着した半導体チップ装着用シート（２）の合成樹脂フィルム（２−２）を引き剥がすステップ。
（ｄ）熱硬化性樹脂層（２−１）が貼り付けられた前記個片化前の半導体チップ（１）をダイシングし、個片化するステップ。
（ｅ）前記個片化後の半導体チップ（１）のバンプ電極（１−２）が、対応するプリント配線基板（３）上の電極（３−２）に正しく対面し、接触するよう位置決めするステップ。
（ｆ）前記個片化後の半導体チップ（１）のバンプ電極（１−２）を、プリント配線基板（３）上の対応する電極（３−２）に接合すると共に、熱硬化性樹脂（２−１）を加熱硬化するステップ。
【発明の詳細な説明】
【０００１】
【発明の属する技術分野】
本発明は、半導体チップをプリント配線基板に装着する方法及びその方法の実施に用いる半導体チップ装着用シートに関する．
【０００２】
【従来の技術】
従来、ＭＰＵやゲートアレー等に用いる多ピンのＬＳＩパッケージをプリント配線基板に実装する場合には、半導体チップの接続パッド部に共晶ハンダ、高温ハンダ、金等から成るバンプ電極を形成し、所謂フェースダウン方式により、それらのバンプ電極をプリント配線基板上の相対応する端子部に対面、接触させ、溶融／拡散接合するフリップチップ実装方法が採用されてきた。
然し、この方式によるときは、温度の周期的変動を受けたとき、半導体チップとプリント配線基板の熱膨張係数の違いにより接合部が破断する恐れがあるため、フェイスダウンで接続された半導体チップのバンプ電極が設けられた面全体と、相対向するプリント配線基板の間の間隙に液状の熱硬化性樹脂（アンダーフィル材）を注入、硬化し、バンプ接合部全面をプリント配線基板に接合してバンプ電極に集中する熱応力を分散させ、破断を防止する方法が提案されている。
然しながら、フリップチップ実装における半導体チップとプリント配線基板の間の空隙は４０〜２００μｍと小さく、そのためアンダーフィル材をボイドなく含浸させる工程には相当の時間が掛ること、及び、アンダーフィル材のロット間の粘度管理が煩雑なこと等の問題がある。
【０００３】
この解決方法としてシート状の熱硬化性樹脂或いは熱可塑性樹脂を半導体チップとプリント配線基板の間に挟み、熱圧着する技術が、例えば、特開平９−２１３７４１号、特開平１０−２４２２０８号、特開平１０−２７０４９７号などにより提案されている。
然しながら、特開平９−２１３７４１号の技術は、別途封止材によりバンプ部を囲むように封止部を設ける工程が必要であり、工程が煩雑になると同時にボイドの発生を完全に回避することができないと言う問題がある。
又、特開平１０−２４２２０８号の提案では、アンダーフィル樹脂の位置合わせが必要であり、場所によりアンダーフィル樹脂量の過不足が発生したり、逃げ穴によるボイド発生の可能性があることが否めない。
又更に、特開平１０−２７０４９７号では、絶縁接着フィルムに半導体チップのバンプ電極を食い込ませてプリント配線基板の端子部に接続させているため、バンプ電極先端には絶縁接着フィルムの被膜が残存し、接続の信頼性を損ねることがあるなど、工程の面、信頼性の面より問題がある。.
【０００４】
【発明が解決しようとする課題】
本発明は上記の問題を解決するためなされたものであって、その目的とするところは、工程が単純で、コストが掛らず、しかもバンプ電極が確実にプリント配線基板の端子部に接続され、接続不良等の問題を生じることのない新規な半導体チップ実装方法及びその方法の実施に用いる装着用シートを提供することにある。
【０００５】
【課題を解決するための手段】
本発明の上記第一の目的は、
(a)  合成樹脂フィルムの一方の面に、装着すべき半導体チップのバンプ電極の高さＨと同一程度の厚みＴを有する熱硬化性樹脂層を設けて成る半導体チップ装着用シートを製造するステップと、
(b)  装着すべき半導体チップのバンプ電極が設けられた面に、半導体チップ装着用シートの熱硬化性樹脂層を圧着するステップと、
(c)  バンプ電極面に圧着した半導体チップ装着用シートの合成樹脂フィルム を引き剥がすステップと、
(d)  半導体チップのバンプ電極が、対応するプリント配線基板上の電極に正しく対面し、接触するよう位置決めするステップと、
(e)  半導体チップのバンプ電極を、プリント配線基板上の対応する電極に接合すると共に、熱硬化性樹脂を加熱硬化するステップと、
を含むことを特徴とする、半導体チップをプリント配線基板に装着する方法によって達成される。
尚、ここで熱硬化性樹脂層の厚みTを装着すべき半導体チップのバンプ電極の高さHと同一程度とするということは、具体的には、（Ｈ−Ｔ）を、±３０μｍ以内、望ましくは±１５μｍ以内とすることを意味する。この偏差（Ｈ−Ｔ）の許容限界は実際にはバンプ電極の形状、寸法、分布密度、配置、熱硬化性樹脂の粘度などにもよるもので特定し難いが、上記の如くすることにより殆ど総ての半導体チップに対し目的を達成し得るものである。
【０００６】
本発明の第二の目的は、合成樹脂フィルムの一方の面に、熱硬化性樹脂層を設けて成り、上記の半導体チップをプリント配線基板に装着する方法の実施に用いる半導体チップ装着用シートによって達成される。
このとき使用する合成樹脂フィルムは、その上に積層される熱硬化性樹脂の硬化温度より低いガラス転移温度を有するものであることが望ましい。
熱硬化性樹脂としては、半導体チップのバンプ電極とプリント配線基板の電極の接合温度より低い硬化温度を有するエポキシ樹脂組成物が推奨される。
又更に、そのエポキシ樹脂組成物は、重量百分比で５０％以上の無機質充填材を含むものであることが望ましい。
【０００７】
【発明の実施の形態】
以下、図面により本発明の一実施例に就いて説明する。
図は、本発明方法の構成を示す説明図であるが、これらの図面には、バンプ電極と、装着用シートが誇張して表示されている。
図１は、半導体チップ１の構成中、本発明に関係する部分を示す一部拡大断面図、図２は、半導体チップのバンプ電極側のフェース面上に半導体装着用フィルムを貼り合わせる状態を示す一部拡大断面図、図３は貼り合せ終了時の状態を示す一部拡大断面図、図４は貼り合せた半導体装着用フィルムの合成樹脂フィルムを引き剥がす状態を示す一部拡大断面図、図５は、合成樹脂フィルムを完全に引き剥がした状態を示す一部拡大断面図、図６は、図５に示された半導体チップをプリント配線基板に実装した状態を示す一部拡大断面図である。
【０００８】
而して、１は半導体チップ、1−1はその基板、１−２はバンプ電極であり、２は、合成樹脂フィルム２−２の一方の面に熱硬化性樹脂層２−１を形成して成る半導体装着用フィルム、３はプリント配線基板であり、合成樹脂製の基板３−１の上に、半導体チップ１のバンプ電極１−２に対応する端子３−２を具備する。而して、本発明方法により、プリント配線基板３上に半導体チップ１を実装する場合には、先ず、ステップ1において、合成樹脂フィルム２−２の一方の面に熱硬化性樹脂層２−１を形成して成る半導体装着用フィルム２を製造する。
【０００９】
熱硬化性樹脂層の厚さＴは、この半導体装着用フィルム２を半導体チップ１に貼り付けた際、バンプ電極１−２の先端が熱硬化性樹脂層２−１を貫通して合成樹脂フィルム２−２に接触すると共に、その貼着領域の周縁に適量の熱硬化性樹脂がはみ出し、貼着面にボイドが残らないように定める。
熱硬化性樹脂層２−１の厚さＴの上限及び下限は、厳密には半導体チップ１に形成されたバンプ電極１−２の寸法、形状、数、全体積及び分布状況、並びに、熱硬化性樹脂層の硬度などにより定められるが、一般に用いられている半導体チップ１に対しては概ねそのバンプ電極１−２の高さＨと同一とすると上記の条件を成就することができるものである。
【００１０】
量産プラントにおいては、熱硬化性樹脂層２−１の厚さTを常時完全にバンプ電極１−２の高さHと同一値に保持することは困難である。
然しながら、熱硬化性樹脂層２−１の厚さTを、バンプ電極１−２の高さＨの±３０μm以内とすれば、殆ど全ての半導体チップ１に対して良好な結果が得られることが判明した。
【００１１】
熱硬化性樹脂層２−１の厚さＴの更に望ましい値は、バンプ電極１−２の高さＨ±１５μm以内である。
熱硬化性樹脂層の厚みＴがこの範囲にあると、半導体装着用フィルム２の圧着が容易であり、適切な圧着力でバンプ電極の先端を合成樹脂フィルム２−２に接触させることができ、かつ、貼着面にボイドが残らず、貼着領域の周縁にはみ出す熱硬化性樹脂も適量に留まる。
【００１２】
熱硬化性樹脂層の厚みＴが、バンプ電極の高さＨ＋３０μmを超えると、半導体装着用フィルム２をチップに圧着した際、バンプ電極が熱硬化性樹脂層を貫通せず、プリント配線基板の端子部との接続が不充分となる恐れがある上、貼着領域の周縁にはみ出す熱硬化性樹脂量が過大になり不都合を生じる。
又逆に、その厚みＴが、Ｈ−３０μm以下となると、半導体チップとプリント配線基板との間隙を熱硬化性樹脂により十分に埋めることが出来ず、ボイドの発生する恐れが生じる。
【００１３】
熱硬化性樹脂層２−１を構成するエポキシ樹脂組成物としては、単官能エポキシ樹脂、ビスフェノールＡ型エポキシ樹脂、ビスフェノールＦ型エポキシ樹脂、フェノールノボラック型エポキシ樹脂、クレゾールノボラック型エポキシ樹脂等の多官能エポキシ樹脂及びこれらの臭素化物の１種又は２種以上から成るエポキシ樹脂と、多価フェノール化合物、尿素誘導体、アミン化合物、イミダゾール化合物、変性アミン化合物、変性イミダゾール化合物、酸無水物の１種又は２種以上を混合して得た硬化剤より成る組成物が推奨される。
【００１４】
この組成物には、結晶シリカ、溶融シリカ、アルミナ、窒化アルミ、窒化ボロン、窒化珪素、マグネシア、マグネシウムシリケートなどの無機質充填材、ゴム成分、粘性調整剤、難燃剤などを加えても良い。
無機質充填材の添加量は、５０wt%以上が好ましく、それ以下では熱膨張係数の低減効果、熱伝導効果が乏しくなり、信頼性が低下する。
尚、この組成物としては、半導体チップのバンプ電極とプリント配線基板の電極との接合温度より低い硬化温度を有するものが強く推奨される。
硬化温度が接合温度より高いと、接合後に接合温度より高い温度での熱処理が必要となるので、工程が煩雑となるばかりでなく、接合部の信頼性の低下を招く。
【００１５】
このエポキシ樹脂組成物は、通常、溶剤にて適正な粘度に調整され、適宜の樹脂フィルムに塗布、乾燥せしめられ、熱硬化性樹脂層を形成する。
合成樹脂フィルムは、単に熱硬化性樹脂層のキャリアーに過ぎないので、材質などには特段の限定はないが、例えば、ポリエチレン、ポリプロピレン等のポリオレフィン、エチレン酢酸ビニル共重合体、エチレン−アルキルアクリレート共重合体、ポリエステル、ポリ塩化ビニール、ポリ塩化ビニリデン、ポリウレタン、ポリアミド、ポリアミドイミド、ポリエーテルイミド、ポリスルホン、ポリエーテルスルホン、ポリイミド等の、熱硬化性樹脂組成物の硬化温度より低いガラス転移温度を有する熱可塑性のフィルムが採用できる。
【００１６】
フィルムの厚さは特に限定しないが、通常３０〜５００μmの厚さで使用される。
この半導体装着用フィルム２は、その熱硬化性樹脂層２−１を半導体チップ１のバンプ電極が設けられている面に向けて張合わされる。
貼り合わせる方法は特に限定されないが通常ロールラミネーション、プレスラミネーションにより行われる。
貼り合せは、硬化前の熱硬化性樹脂層の軟化温度以上、硬化温度以下にて行われる。従って、この段階では熱硬化性樹脂層は硬化前の状態である。
この貼り合せ工程により、バンプ電極１−２は、熱硬化性樹脂層２−１を貫通し、それらの先端が樹脂フィルム２−２に接触し、場合によってはその表面を強く押圧するようになる。
この貼り合せは、半導体チップが個片に切断された後に、半導体装着用シートをチップサイズに切断して貼り合わせても良く、又、ダイシング以前の段階でウエハーと同形の大判の半導体装着用シート貼り合わせ、後に半導体チップと共に切断するようにしても構わない。
【００１７】
次に、図４に示す如くして樹脂フィルムが取り除かれる。図５は、樹脂フィルムが完全に取り除かれた状態を示す。このとき、バンプ電極１−２の先端は、熱硬化性樹脂層２−１の表面より露出した状態となっている。
最後に、図６に示す如く、各バンプ電極１−２を、プリント配線基板３のそれぞれ対応する端子部３−２と正しく対面、接触させるよう、位置決めし、熱圧により、更には必要に応じ超音波振動を与えることにより接合を行う。
熱硬化性樹脂層２−１の樹脂組成物は、接合時発生する熱により軟化し、然る後、硬化し半導体チップ１とプリント配線基板３の間に強固な硬化樹脂層を形成する。必要に応じ本接合後に熱処理を加えても構わないが、その場合、接合温度により低い温度であることが必要である。
以下本発明方法により実際に市販されている半導体チップを、プリント基板に実装した実施例を示す。
【００１８】
〔実施例１〕
フェノールノボラック型エポキシ樹脂、ビスフェノールＦ型エポキシ樹脂、フェノールノボラック樹脂、尿素誘導体からなるエポキシ樹脂組成物１００重量部に、球状シリカ２６０重量部と溶剤を加え混練分散し、得られた硬化温度１５０℃のエポキシ樹脂組成物をガラス転移温度−２０℃、厚み１００μｍのエチレン酢酸ビニル共重合体フィルムに塗付、乾燥し、半導体チップ装着用シートを得た。
【００１９】
熱硬化性樹脂層の厚みは９０μmであった。このシートを半導体チップの形状に打ち抜き、１００個所の共晶ハンダからなる高さ１００μｍのバンプ電極が形成された半導体チップ面にプレスにより貼り付けを行った。
貼り付け温度は８０℃であった。
その後エチレン酢酸ビニル共重合体フィルムを剥し、バンプ電極の先端を露出させ、バンプ電極とプリント配線基板の端子部の位置合わせを行い、２２０℃で２分間加熱加圧を行い、バンプ電極と端子部を接合すると同時に、熱硬化性樹脂層を硬化させた。
この半導体装置のバンプ電極とプリント配線基板の接合は１００箇所とも良好であり、−５５℃と１２５℃の温度サイクル試験１０００サイクル後も接続部の破断は生じなかった。
【００２０】
〔実施例２〕
クレゾールノボラック型エポキシ樹脂、ビスフェノールＡ型エポキシ樹脂、酸無水物、窒化ボロン、溶剤から成る硬化温度１８０℃の熱硬化性樹脂組成物をガラス転移温度７０℃、厚さ５０μmのポリエチレンテレフタレートフィルムに塗布、乾燥し、半導体チップ装着用シートを得た。
熱硬化性樹脂層の厚みは１６５μｍであった。
このシートを半導体チップの形状に打ち抜き、１００個所の金からなる高さ１５０μｍのバンプ電極が形成された半導体チップ面に、プレスにより１２０℃で貼り付けを行った。
その後ポリエチレンテレフタレートフィルムを剥し、バンプ電極の先端を露出させ、バンプ電極とプリント配線基板の端子部の位置合わせを行い、３００℃にて３０秒間超音波振動を与えつつ加熱加圧を行い、バンプ電極と端子部を接合すると同時に熱硬化性樹脂層を硬化させた。
バンプ電極とプリント配線基板の接合部は１００箇所とも良好であり、−５５℃と１２５℃の温度サイクル試験１０００サイクル後も接続部の破断は生じなかった。
【００２１】
〔比較例１〕
実施例１にて用いられた熱硬化性樹脂組成物をシート状に成形し、実施例１で使用した半導体チップとプリント配線基板の間に直接挟み８０℃にて加熱圧した後、２２０℃に昇温し接合を行った。
バンプ電極とプリント配線基板の接続部は、１７箇所が不良となった。
【００２２】
【発明の効果】
本発明は叙上の如く構成されるから、本発明によるときは、工程が単純で、コストが掛らず、しかもバンプ電極が確実にプリント配線基板の端子部に接続され、接続不良等の問題を生じることのない新規な半導体チップ実装方法及びその方法の実施に用いる装着用シートを提供することができる。
【図面の簡単な説明】
【図１】  半導体チップ１の構成中、本発明に関係する部分を示す一部拡大断面図である。
【図２】  半導体チップのバンプ電極側のフェース面上に半導体装着用フィルムを貼り合わせる状態を示す一部拡大断面である。
【図３】  貼り合せ終了時の状態を示す一部拡大断面図である。
【図４】  貼り合せた半導体装着用フィルムの合成樹脂フィルムを引き剥がす状態を示す一部拡大断面図である。
【図５】  合成樹脂フィルムを完全に引き剥がした状態を示す一部拡大断面図である。
【図６】  図５に示された半導体チップをプリント配線基板に実装した状態を示す一部拡大断面図である。
【符号の説明】
１     半導体チップ
１−１ 基板
１−２ バンプ電極
２     半導体チップ装着用シート
２−1  熱硬化性樹脂層
２−２ 合成樹脂フィルム
３     プリント配線基板
３−１ 基板
３−２ 端子部
【図１】
0004195541.tif 000002
【図２】
0004195541.tif 000003
【図３】
0004195541.tif 000004
【図４】
0004195541.tif 000005
【図５】
0004195541.tif 000006
【図６】
0004195541.tif 000007